(57)【要約】【課題】万一、ポリカーボネートが高温多湿や強アルカリ性物質との接触等の過酷な条件で使用されたり、リサイクル使用による厳しい熱履歴によって、ビスフェノール又は他の構成成分が遊離しても、環境ホルモン性を低く抑えることができるように、ビスフェノールＡよりエストロゲン作用の小さいビスフェノールを原料として製造し、かつ熱的性質に優れたポリカーボネート及びその製法を提供すること。【解決手段】絶対ハードネス（η）が４．１０＜η＜４．８０で、かつ絶対電気陰性度（χ）が４．１０＜χ＜４．８０の範囲にあるビスフェノール類のうち、絶対ハードネス（η）が４．５３＜η＜４．６８で、かつ絶対電気陰性度（χ）が４．１９＜χ＜４．３０であるものを除いたビスフェノール類と、炭酸エステル形成化合物とを反応させてなるポリカーボネート。【選択図】　図１
2004010874.tif 000002
【特許請求の範囲】
【請求項１】
絶対ハードネス（η）が４．１０＜η＜４．８０で、かつ絶対電気陰性度（χ）が４．１０＜χ＜４．８０の範囲にあるビスフェノール類のうち、絶対ハードネス（η）が４．５３＜η＜４．６８で、かつ絶対電気陰性度（χ）が４．１９＜χ＜４．３０であるものを除いたビスフェノール類と、炭酸エステル形成化合物とを反応させてなるポリカーボネート。
【請求項２】
極限粘度が０．２〜２．０ｄｌ／ｇである請求項１記載のポリカーボネート。
【請求項３】
ビスフェノール類が、２，２−ビス（４−ヒドロキシ−３−ｔ−ブチルフェニル）プロパン、ビス（４−ヒドロキシフェニル）ジフェニルメタン、１，１−ビス（４−ヒドロキシ−３−ｔ−ブチル−６−メチルフェニル）−２−メチルプロパン、９，９−ビス（４−ヒドロキシ−３−メチルフェニル）フルオレン、９，９−ビス（４−ヒドロキシフェニル）フルオレン、ビス（４−ヒドロキシフェニル）メタン、α，ω−ビス［３−（ｏ−ヒドロキシフェニル）プロピル］ポリジメチルシロキサンから選ばれた少なくとも１種のビスフェノールである請求項１記載のポリカーボネート。
【請求項４】
炭酸エステル形成化合物がホスゲンまたはジフェニルカーボネートである請求項１記載のポリカーボネート。
【請求項５】
ホスゲンを炭酸エステル形成化合物として用いる溶液重合法による請求項１記載のポリカーボネートの製造方法。
【発明の詳細な説明】
【０００１】
【発明の属する技術分野】
本発明は、食器や玩具、医療用機器部品等人体又は体液と直接接触する用途、又は、身の回りで広く使用されている光デイスクや携帯電話をはじめとした通信・ＯＡ・電気・電子・機械部品等に好適に使用できるエストロゲン作用が小さく、環境問題に対応したビスフェノールを原料として製造され、熱的性質に優れたポリカーボネート及びその製法に関する。
【０００２】
【従来の技術】
最近、新聞、テレビ、雑誌等で報道されているように内分泌攪乱化学物質、いわゆる環境ホルモンが大きな社会問題となってきている。環境省では、環境ホルモン戦略計画ＳＰＥＥＤ’９８に外因性内分泌攪乱化学物質として内分泌攪乱作用を有すると疑われている化学物質６５種を記載し、対応をとりつつある。内分泌攪乱作用を有すると疑われている６５種の化学物質の中には、難分解性でそれ自体毒性の強いＰＣＢやダイオキシンのように製造禁止されているものも存在する。また、ポリカーボネートの原料である２，２−ビス（４−ヒドロキシフェニル）プロパン（通称ビスフェノールＡ）も、内分泌攪乱作用を有すると疑われている化学物質６５種中に含まれている。
【０００３】
ビスフェノールＡを原料として製造されたポリカーボネートは、食器や玩具、医療用機器部品等人体又は体液と直接接触する用途、又は、身の回りで広く使用されている光デイスクや携帯電話をはじめとした通信・ＯＡ・電気・電子・機械部品、建築、農業分野等に幅広く、大量に使用されている。このように幅広い分野で大量に使用されているポリカーボネートが、一部の消費者の誤使用や予想を超えた過酷な条件で使用された場合、例えば、長期間にわたり高温多湿下で使用されたり、強アルカリ性溶液に長期間接触させた場合、ポリカーボネートの分解が起こり、ビスフェノールＡが遊離することがある。実際、湖沼や河川からごく微量のビスフェノールＡが検出されたという報告も散見される。
【０００４】
ビスフェノール類は、女性ホルモンであるエストロゲンの疑似ホルモンとしてエストロゲン受容体に結合し、遺伝子を発現させる等、弱いエストロゲン作用を示すことが知られている。エストロゲン類似作用機構はまだ完全に解明されていないが、エストロゲン活性の高い、すなわち環境ホルモン性が高いビスフェノール類が人体に取り込まれてしまう機会の多い製品に使用することは好ましくない場合がある。従って、現在大量に使用されているビスフェノールＡからのポリカーボネートの基本特性をできるだけ保持し、かつビスフェノールＡよりエストロゲン活性の小さいビスフェノールを原料とし、環境問題に対応したポリカーボネートの開発が求められている。
【０００５】
また、一方では、エストロゲン作用を持つビスフェノール類の化学構造は多種多様であるため、化学構造からエストロゲン作用の大小を予測することは難しい。
そこで、迅速にエストロゲン活性を予測する方法として、計算化学の手法を応用して定量的構造活性相関（ＱＳＡＲ）を用いて、計算によって疎水性パラメータ（ＬｏｇＰ）やエストロゲン受容体との結合自由エネルギーを求め、エストロゲン作用を予測する方法等が検討されている。しかしながら、エストロゲン作用の小さいビスフェノール類を見出すためには、ＱＳＡＲと実際のｉｎ　ｖｉｔｒｏやｉｎ　ｖｉｖｏでの試験結果との相関性が確認できるものを選定しなければならず、従来のＱＳＡＲと実際の試験結果との相関性がかならずしも満足行くものではなかった。
【０００６】
【発明が解決しようとする課題】
本発明の目的は、万一、ポリカーボネートが高温多湿や強アルカリ性物質との接触等の過酷な条件で使用されたり、リサイクル使用による厳しい熱履歴によって、ビスフェノール又は他の構成成分が遊離しても、環境ホルモン性を低く抑えることができるように、ビスフェノールＡよりエストロゲン作用の小さいビスフェノールを原料として製造し、かつ熱的性質に優れたポリカーボネート及びその製法を提供することにある。
【０００７】
【課題を解決するための手段】
本発明者等は、前記課題を解決すべく、エストロゲン作用の迅速かつ最適試験方法を選定した上で、多数のビスフェノールのエストロゲン作用について検討した結果、特定のビスフェノールはエストロゲン作用がビスフェノールＡより小さく、得られたポリカーボネートは熱的性質に優れていることを見出し、本発明を完成させた。
【０００８】
すなわち、本発明は、絶対ハードネス（η）が４．１０＜η＜４．８０で、かつ絶対電気陰性度（χ）が４．１０＜χ＜４．８０の範囲にあるビスフェノール類のうち、絶対ハードネス（η）が４．５３＜η＜４．６８で、かつ絶対電気陰性度（χ）が４．１９＜χ＜４．３０であるものを除いたビスフェノール類と、炭酸エステル形成化合物とを反応させてなるポリカーボネートおよびその製造法を提供するものである。
【０００９】
【発明の実施形態】
以下、本発明について具体的に説明する。
本発明に関わるポリカーボネートは、ビスフェノール類と炭酸エステル形成化合物を原料とし、公知の方法、例えばビスフェノール類とホスゲンとの直接反応（ホスゲン法）、又はビスフェノール類とビスアリールカーボネートとのエステル交換反応（エステル交換法）等の方法で製造されるが、ビスフェノール類の反応性を考慮した場合、ホスゲン法の方が好ましい。
【００１０】
前者のホスゲン法においては、通常酸結合剤および溶媒の存在下において、本発明におけるビスフェノール類とホスゲンを反応させる。酸結合剤としては、例えばピリジンや、水酸化ナトリウム、水酸化カリウム等のアルカリ金属の水酸化物の水溶液等が用いられ、また溶媒としては、例えば塩化メチレン、クロロホルム、クロロベンゼン、キシレン等が用いられる。さらに、縮重合反応を促進するために、トリエチルアミンのような第三級アミン触媒および第四級アンモニウム塩等反応促進剤を、また重合度調節には、フェノール、ｐ−ｔ−ブチルフェノール等一官能基化合物を分子量調節剤として加える。さらに、所望に応じ亜硫酸ナトリウム、ハイドロサルファイト等の酸化防止剤や分岐化剤を少量添加してもよい。反応は通常０〜１５０℃、好ましくは５〜４０℃の範囲とするのが適当である。反応時間は反応温度によって左右されるが、通常０．５分〜１０時間、好ましくは１分〜２時間である。また、反応中は、反応系のｐＨを１０以上に保持することが望ましい。
【００１１】
一方、後者のエステル交換法においては、本発明における前記ビスフェノール類とビスアリールカーボネートとを混合し、減圧下で高温において反応させる。この時、ｐ−ｔ−ブチルフェノール等一官能基化合物を分子量調節剤として加えてもよい。反応は通常１５０〜３５０℃、好ましくは２００〜３００℃の範囲の温度において行われ、また減圧度は最終で好ましくは１ｍｍＨｇ以下にして、エステル交換反応により副生した該ビスアリールカーボネートから由来するフェノール類を系外へ留去させる。反応時間は反応温度や減圧度等によって左右されるが、通常１〜１０時間程度である。反応は窒素やアルゴン等の不活性ガス雰囲気下で行うことが好ましく、また、所望に応じ、酸化防止剤や分岐化剤を添加して反応を行ってもよい。
【００１２】
本発明における絶対ハードネス（η）と絶対電気陰性度（χ）は、下記に示される式（１）及び式（２）で表される。
絶対ハードネス　　η　＝　（εＬＵＭＯ　−　εＨＯＭＯ　）／２　　（１）
絶対電気陰性度　　χ　＝−（εＬＵＭＯ　＋　εＨＯＭＯ　）／２　　（２）
εＬＵＭＯ：ＬＵＭＯ（ｌｏｗｅｓｔ　ｕｎｏｃｃｕｐｉｅｄ　ｍｏｌｅｃｕｌａｒｏｒｂｉｔａｌ，最低空分子軌道）の電子エネルギー。
εＨＯＭＯ：ＨＯＭＯ（ｈｉｇｈｅｓｔ　ｏｃｃｕｐｉｅｄ　ｍｏｌｅｃｕｌａｒ　ｏｒｂｉｔａｌ，最高被占分子軌道）の電子エネルギー。
実際の計算手法としては、ビスフェノール類の構造をモンテカルロ法によりコンホメーションを発生させ、いくつかの安定構造の中から最安定化構造を得た。その最安定化構造をＡＭ１ハミルトニアンを用いた半経験的分子軌道法により計算し、εＬＵＭＯ及びεＨＯＭＯを求め、式（１）及び式（２）にそれらの値を代入して様々なビスフェノール類の絶対ハードネス（η）と絶対電気陰性度（χ）を求めた。
【００１３】
本発明において、計算で求めた絶対ハードネス（η）と絶対電気陰性度（χ）と実際のエストロゲン活性との相関性については、ＭＣＦ−７ヒト乳ガン細胞増殖試験を用いた倍加時間を基準とするホルモン活性評価で、ビスフェノールＡの倍加時間をエストロゲン活性指数１００とした場合に、対象となるビスフェノールのエストロゲン活性指数の値で評価したものと比較して高い相関があるここを見出した。本発明では、エストロゲン活性指数が９５以下のものが環境ホルモン性が低いビスフェノールとした。
【００１４】
本発明において、エストロゲン活性指数９５を越えて、エストロゲン活性がビスフェノールＡと変わらないか、或いはそれ以上の活性を示すビスフェノール類が有する絶対ハードネス（η）と絶対電気陰性度（χ）は、絶対ハードネス（η）が４．５３＜η＜４．６８で、かつ絶対電気陰性度（χ）が４．１９＜χ＜４．３０の領域に集中することが判明した。すなわち、絶対ハードネス（η）が４．１０＜η＜４．８０で、かつ絶対電気陰性度（χ）が４．１０＜χ＜４．８０の範囲にあるビスフェノール類のうち、絶対ハードネス（η）が４．５３＜η＜４．６８で、かつ絶対電気陰性度（χ）が４．１９＜χ＜４．３０である領域を示すビスフェノール以外のビスフェノールを選択することにより、選択したビスフェノール類と炭酸エステル形成化合物と反応させて得られるポリカーボネートは、例え想定外の使用状態でポリカーボネートが分解し、ビスフェノール類が析出したとしても、エストロゲン活性が低いため人体や環境に与える影響が少ないことを示す。また、さらに上記で選択されたビスフェノール類の内、絶対ハードネス（χ）が４．８０以下であるビスフェノール類であることが、エストロゲン活性以外の影響を考慮した場合、好ましい。
【００１５】
本発明のポリカーボネート原料のビスフェノール類は、絶対ハードネス（η）が４．１０＜η＜４．８０で、かつ絶対電気陰性度（χ）が４．１０＜χ＜４．８０の範囲にあるビスフェノール類のうち、絶対ハードネス（η）が４．５３＜η＜４．６８で、かつ絶対電気陰性度（χ）が４．１９＜χ＜４．３０である領域以外のビスフェノールであり、例えば、２，２−ビス（４−ヒドロキシ−３−ｔ−ブチルフェニル）プロパン、ビス（４−ヒドロキシフェニル）ジフェニルメタン、１，１−ビス（４−ヒドロキシ−３−ｔ−ブチル−６−メチルフェニル）−２−メチルプロパン、９，９−ビス（４−ヒドロキシ−３−メチルフェニル）フルオレン、９，９−ビス（４−ヒドロキシフェニル）フルオレン、ビス（４−ヒドロキシフェニル）メタン、α，ω−ビス［３−（ｏ−ヒドロキシフェニル）プロピル］ポリジメチルシロキサン等が挙げられる。これらのビスフェノールは、単独で、又は２種以上を混合して用いることができる。
【００１６】
本発明のポリカーボネートの原料の一つである炭酸エステル形成化合物としては、例えばホスゲンや、ジフェニルカーボネート、ジ−ｐ−トリルカーボネート、フェニル−ｐ−トリルカーボネート、ジ−ｐ−クロロフェニルカーボネート、ジナフチルカーボネート等のビスアリルカーボネートが挙げられる。これらの化合物は２種類以上併用することも可能である。
【００１７】
本発明中に使用してもよい分子量調節剤としては一価フェノールが好ましいが、少なくとも現時点で環境省の環境ホルモン戦略計画ＳＰＥＥＤ’９８中に述べられている、外因性内分泌かく乱化学物質として内分泌かく乱作用を有すると疑われる化学物質に列記されている化合物を分子量調節剤として用いることは好ましくない。現時点ではアルキルフェノール（炭素数が５〜９のもの）、ノニルフェノール、４−オクチルフェノール、ペンタクロロフェノール、２，４−ジクロロフェノール等が列記されている。そのため、現時点で環境ホルモンの疑いから除外されているフェノールや炭素数が１〜４のアルキルフェノール類；炭素数が１〜４のヒドロキシ安息香酸アルキルエステル；炭素数が１〜４のアルキルオキシフェノール類を分子量調節剤として使用することが好ましい。中でも、長年の使用実績からフェノールとｐ−ｔ−ブチルフェノールが好ましい。
【００１８】
本発明においてホスゲン法を採用する場合に、ホスゲン吹き込み終了後に使用される重合触媒としては、３級アミンが使用され、具体的には、トリエチルアミン、トリ−ｎ−プロピルアミン、トリ−ｎ−ブチルアミン、ジエチルアミノピリジン等がある。これらの内トリエチルアミンが好ましい。この３級アミンは、使用される全ビスフェノール類に対して、一般に０．０００５〜１０ｍｏｌ％使用されることが好ましい。
【００１９】
本発明におけるホスゲン法を採用する場合は、過剰のホスゲンと絶対ハードネス（η）が４．５３＜η＜４．６８で、かつ絶対電気陰性度（χ）が４．１９＜χ＜４．３０である領域以外のビスフェノールを反応させる方法により反応性をより向上させることができる。
【００２０】
これらの反応で合成されたポリカーボネート重合体は、押出成形、射出成形、ブロ−成形、圧縮成形、湿式成形等公知の成形法で容易に成形できるとともに、必要な強度を保つには極限粘度が０．２〜２．０ｄｌ／ｇの範囲であることが好ましい。
【００２１】
本発明のポリカーボネート用の原材料中には、製造工程で除去できないような絶対ハードネス（η）が４．５３＜η＜４．６８で、かつ絶対電気陰性度（χ）が４．１９＜χ＜４．３０である領域に含まれる物質が不純物として混入しているものは好ましくなく、事前に十分精製された原材料を使用することが好ましい。
【００２２】
【実施例】
次に実施例により、本発明をさらに詳細に説明するが、本発明はこれらの例によってなんら限定されるものではない。なお、ビスフェノール類のエストロゲン活性指数の評価と絶対ハードネス（η）、絶対電気陰性度（χ）の計算は次の通り行った。
【００２３】
＜絶対ハードネス（η）と絶対電気陰性度（χ）の計算＞
絶対ハードネス（η）と絶対電気陰性度（χ）は密度汎関数理論から導かれ、下記式（３）と式（４）のようになることが解っている。
χ＝−μ＝（∂Ｅ／∂Ｎ）ｖ（ｒ）＝（Ｉｐ＋Ｅａ）／２　　　　　　　　　　　（３）
η＝１／２（∂μ／∂Ｎ）ｖ（ｒ）＝１／２（∂２Ｅ／∂２Ｎ）＝（Ｉｐ−Ｅａ）／２　（４）
ここで、Ｅは全電子エネルギー、Ｎは系の電子数、μは系の化学ポテンシャルであり、イオン化ポテンシャル及び電子親和力をそれぞれＩｐ及びＥａとしたとき、式（３）及び式（４）で示したように近似される。従って、ＩｐとＥａは分子の最高被占軌道（ＨＯＭＯ）と最低空軌道（ＬＵＭＯ）の電子軌道エネルギーεＬＵＭＯ及びεＨＯＭＯで表されるので、式（３）と式（４）は、前述した式（１）及び式（２）で近似される。
絶対ハードネス　　η　＝　（εＬＵＭＯ　−　εＨＯＭＯ　）／２　　（１）
絶対電気陰性度　　χ　＝−（εＬＵＭＯ　＋　εＨＯＭＯ　）／２　　（２）
実際の計算手法としては、ビスフェノール類の構造をモンテカルロ法によりコンホメーションを発生させ（配座発生ｃｏｎｆｏｒｍｅｒ　ｄｉｓｔｒｉｂｕｔｉｏｎというコマンドを使い、ＭＭ２（力場計算法）を使って計算した）、いくつかの安定構造の中から最安定化構造を得た。
その最安定化構造をＡＭ１ハミルトニアンを用いた半経験的分子軌道法によりさらに最適化計算し、εＬＵＭＯ及びεＨＯＭＯを求め、式（１）及び式（２）にそれらの値を代入して様々なビスフェノール類の絶対ハードネス（η）と絶対電気陰性度（χ）を求めた。ソフトウェアは、ＴＩＴＡＮ（Ｗａｖｅｆｕｎｃｔｉｏｎ社）を使用した。
代表的なビスフェノール類およびエストロゲン活性指標物質の絶対ハードネス（η）と絶対電気陰性度（χ）計算結果を表１に示す。また、表１の値を絶対ハードネス（η）をＹ軸に、絶対電気陰性度（χ）をＸ軸にした散布図上に表したものを図１に示す。
【００２４】
【表１】
2004010874.tif 000003
【００２５】
＜エストロゲン活性指数＞
エストロゲン作用の大小を評価できる主な試験方法としては、次の五つの方法がある。
ａ）マウスやラットを用いたエストロゲン曝露後の子宮重量の測定
ｂ）エストロゲン感受性ヒト乳ガン細胞を用いたエストロゲン増殖試験
ｃ）エストロゲン受容体結合アッセイ
ｄ）酵母ｔｏｗ−ｈｙｂｒｉｄアッセイ
ｅ）ホタルルシフェラーゼアッセイ
前記五つの試験法には長所と短所を持っている。特に、ｂ）以外の方法は、ホルモン類似作用と拮抗作用を区別できないという欠点を持っているので、本発明ではｂ）の方法で試験を行った。
【００２６】
＜エストロゲン感受性ヒト乳ガン細胞を用いたエストロゲン増殖試験＞
フェノールレッド不含７．５％ＦＣＳ／ＲＰＭＩ１６４０液体培地（重曹、ペニシリンと硫酸ストレプトマイシンを含む）中で培養して立ち上げたＭＣＦ−７細胞の一定量を２４穴培養プレートに巻き込み、５％ＣＯ２気流下に３７℃で培養を開始した。４日後、４穴中の細胞をＥＤＴＡ−トリプシン処理して集め、遠心、洗浄処理、遠心により細胞ペレットを得る。次に、細胞ペレットを培地で全量５００μｌとして、トリパンブルー染色し、顕微鏡で１００倍に拡大し、血球計算板を用いて細胞数をカウントした（常法に従う）。４〜６検体の測定値を平均し、これをコントロール値とした。その後、他の２４穴培養プレートの培地を除き、除いた量と同量の新鮮なフェノールレッド不含ストリップド５％ＦＣＳ／ＲＰＭＩ１６４０液体培地を加え、培地交換した。３日後に培地交換し、１×１０−７Ｍに調整した試験試薬の４μｌを２４穴培養プレートの各々の穴に加えた。さらに３日後、同様な方法により、コントロール、試験試薬を加えた穴の細胞数を先と同様な方法でカウントした。１日後、フェノールレッド不含ストリップド５％ＦＣＳ／ＲＰＭＩ１６４０液体培地を交換した。さらに１日後、試験試薬４μｌを添加した。以後、細胞数カウント→培地交換→試験試薬添加を繰り返し、試験をおこなった。
【００２７】
前記、エストロゲン感受性ヒト乳ガン細胞を用いたエストロゲン増殖試験で得られた結果を次の通り整理した。すなわち、対数増殖期の細胞が２倍に増える時間を倍加時間Ｄ．Ｔ．（ｄｏｕｂｌｉｎｇ　ｔｉｍｅ）と定義し、試験化学物質が、もしエストロゲン様作用を持てばその細胞の増殖速度に違いがでて、その差を比較することによりエストロゲン活性の大きさを判定することができるので、細胞の対数増殖期の時間ｔ１　とｔ２　においてカウントした細胞数をそれぞれＮ１　とＮ２　とすると、倍加時間Ｄ．Ｔ．は式（Ａ）で示される。
Ｄ．Ｔ．＝（ｔ２　−ｔ１　）／３．３２ｌｏｇ（Ｎ２　／Ｎ１　）　　（Ａ）
ビスフェノールＡの倍加時間ｘのエストロゲン活性指数を１００とした場合、エストロゲン活性の異なるビスフェノールの倍加時間ｙのエストロゲン活性指数ｚは、式（Ｂ）で示される。
ｚ＝ｘ／ｙ×１００　　　（Ｂ）
式（Ｂ）から、ビスフェノールＡより倍加時間の長いビスフェノールのエストロゲン活性指数は、１００より小さく、細胞増殖速度がビスフェノールＡより遅く、エストロゲン作用が小さいことがわかる。
【００２８】
【実施例１】
ガラス製２リットルセパラブルフラスコに、１０％（ｗ／ｖ）の水酸化ナトリウム水溶液を５００ｍｌ入れ、窒素ガスでフラスコ内を無酸素状態にした後、絶対ハードネス（η）が４．５０１４と絶対電気陰性度（χ）が４．２７２８であったビス（４−ヒドロキシフェニル）ジフェニルメタン（本州化学工業（株）製ＢｉｓＰ−ＤＰ：以下ＢＰＢＰ、０．４ｍｏｌ）１４１ｇを加え溶解した。これにメチレンクロライド５００ｍｌを加え、１５℃に保ちながら撹拌しつつ、ホスゲン５１ｇを５０分かけて溶液内に添加した。
ホスゲン添加終了後、フェノールを１．３ｇ加え、さらに１０％（ｗ／ｖ）の水酸化ナトリウム水溶液５０ｍｌ加え１分間激しく撹拌して、１０分後、０．２ｍｌのトリエチルアミン（ＴＥＡ）を加え、約１時間撹拌し重合させた。
得られた重合液を水相と有機相に分離し、有機相を塩酸で中和し、洗液のｐＨが中性になるまで水洗を繰り返した。得られた重合樹脂液を、６０℃に保った温水に滴下し、溶媒を蒸発除去しながら重合物を粒状化した。得られた白色粉末状重合物を濾過後、１０５℃、８時間乾燥して粉末状樹脂を得た
この重合体は、塩化メチレンを溶媒とする濃度０．５ｇ／ｄｌの溶液の温度２０℃におけるハギンズ定数０．４５として得られた極限粘度［η］は０．４３ｄｌ／ｇであった。
得られた上記重合体を赤外線吸収スペクトルより分析した結果、１７７０ｃｍ−１付近の位置にカルボニル基による吸収が認められ、カーボネート結合を有することが確認された。また、（株）島津製作所製熱分析装置（ＤＳＣ−５０）を使用し、窒素雰囲気下で測定されたガラス転移温度とＭＣＦ−７細胞増殖試験によるエストロゲン活性指数測定結果を表２に示した。
【００２９】
【実施例２】
ＢＰＢＰの代わりに、ビス（４−ヒドロキシ−３−ｔ−ブチルフェニル）プロパン（本州化学工業（株）製ＢｉｓＯＴＢＰ−Ａ：以下ＢＯＴＢＡ、０．４ｍｏｌ）１３６ｇ用いた以外は、実施例１と同様に行った。
ビスフェノールの絶対ハードネス、絶対電気陰性度、エストロゲン活性指数及びポリカーボネートの極限粘度、ガラス転位温度の測定結果を表２に示した。
【００３０】
【実施例３】
ＢＰＡＰの代わりに、９，９−ビス（４−ヒドロキシ−３−メチルフェニル）フルオレン（大阪ガスケミカル（株）製ＢＣＦ：以下ＢＣＦＬ、０．２ｍｏｌ）７５．６ｇと１，１−ビス（４−ヒドロキシ−３−ｔ−ブチル−６−メチルフェニル）−２−メチルプロパン（本州化学工業（株）製Ｂｉｓ３Ｍ６Ｂ−ＩＢＴＤ：以下ＭＢＩＢＴＤ、０．２ｍｏｌ）７６．４ｇを用い、フェノールの代わりにｐ−ｔ−ブチルフェノール（以下ＰＴＢＰ）０．４ｇを用いた以外は実施例１と同様に行った。
ビスフェノールの絶対ハードネス、絶対電気陰性度、エストロゲン活性指数及びポリカーボネートの極限粘度、ガラス転位温度の測定結果を表２に示した。
【００３１】
【実施例４】
ＢＰＢＰ１４１ｇの代わりに、ビス（４−ヒドロキシフェニル）メタン（本州化学工業ｐ，ｐ’−ＢＰＦ（株）製：以下ＢＰ−Ｆ、０．２ｍｏｌ）４０ｇと９，９−ビス（４−ヒドロキシフェニル）フルオレン（大阪ガスケミカル（株）製ＢＰＦ：以下ＢＰＦＬ、０．２ｍｏｌ）７０ｇとジメチルシロキサンの繰り返し単位が平均７のα，ω−ビス［３−（ｏ−ヒドロキシフェニル）プロピル］ポリジメチルシロキサン（信越化学工業（株）製Ｘ−２２−１８７６：以下Ｓｉ、０．０１ｍｏｌ）８．５ｇを用い、フェノールの代わりにＰＴＢＰを２ｇ用いた以外は実施例１と同様に行った。
ビスフェノールの絶対ハードネス、絶対電気陰性度、エストロゲン活性指数及びポリカーボネートの極限粘度、ガラス転位温度の測定結果を表２に示した。
【００３２】
【表２】
2004010874.tif 000004
【００３３】
【比較例１】
ＢＰＢＰの代わりに、２，２−ビス（４−ヒドロキシフェニル）プロパン（三菱化学（株）製：以下ＢＰＡ、０．４ｍｏｌ）９１．２ｇ用いた以外は、実施例１と同様に行った。
ビスフェノールの絶対ハードネス、絶対電気陰性度、エストロゲン活性指数及びポリカーボネートの極限粘度、ガラス転位温度の測定結果を表３に示した。
【００３４】
【比較例２】
ＢＰＢＰの代わりに、１，１−ビス（４−ヒドロキシフェニル）シクロヘキサン（田岡化学工業（株）製Ｗ−ＳＰ：以下ＢＰＣＨ、０．４ｍｏｌ）１０７．２ｇ用いた以外は、実施例１と同様に行った。
ビスフェノールの絶対ハードネス、絶対電気陰性度、エストロゲン活性指数及びポリカーボネートの極限粘度、ガラス転位温度の測定結果を表３に示した。
【００３５】
【比較例３】
ＢＰＢＰの代わりに、２，２−ビス（４−ヒドロキシフェニル）−４−メチルペンタン（本州化学工業（株）製ＭＩＢＫ−Ｂｉｓ：以下ＢＰＭＩＢＫ、０．４ｍｏｌ）１０８ｇ用いた以外は、実施例１と同様に行った。
ビスフェノールの絶対ハードネス、絶対電気陰性度、エストロゲン活性指数及びポリカーボネートの極限粘度、ガラス転位温度の測定結果を表３に示した。
【００３６】
【表３】
2004010874.tif 000005
【００３７】
表２および表３に示した、実施例１〜４および比較例１〜３の各測定結果より、実施例１〜４の本発明のポリカーボネートは、絶対ハードネス（η）が４．１０＜η＜４．８０で、かつ絶対電気陰性度（χ）が４．１０＜χ＜４．８０の範囲にあるビスフェノール類のうち、絶対ハードネス（η）が４．５３＜η＜４．６８の範囲になく、かつ絶対電気陰性度（χ）が４．１９＜χ＜４．３０の範囲にも含まれていない、ビスフェノール類を使用するため、エストロゲン活性が低く、ＭＣＦ−７細胞を用いたエストロゲン活性はいずれのビスフェノールも９５以下であった。また、熱的性質においても比較例１〜３に比して遜色はなかった。逆に比較例１〜３は原料ビスフェノールの絶対ハードネス（η）が４．５３＜η＜４．６８の範囲で、かつ絶対電気陰性度（χ）が４．１９＜χ＜４．３０の範囲にあることから、エストロゲン活性は高く、ＭＣＦ−７細胞を用いたエストロゲン活性はいずれのビスフェノールも１００以上であった。
【００３８】
【発明の効果】
本発明のポリカーボネートは、従来のポリカーボネートに比して、絶対ハードネスと絶対電気陰性度が特定の領域にある、ビスフェノールを原料とすることにより、ポリカーボネート構成成分が分解により遊離しても、環境ホルモンとして作用する可能性が低くいので、低環境ホルモン性であり、かつ優れた熱的性質を保持している。故に、食器や玩具、医療用機器部品等人体又は体液と直接接触する用途、又は、身の回りで広く使用されている光デイスクや携帯電話をはじめとした通信・ＯＡ・電気・電子・機械部品等の用途にも好適である。
【図面の簡単な説明】
【図１】絶対ハードネス（η）をＹ軸に、絶対電気陰性度（χ）をＸ軸にした散布図。
【図１】
2004010874.tif 000006